(57)【要約】【課題】少ない工程で、簡単に床材、とくに木質系床材等を鏡面仕上げすることのできる、鏡面仕上げ塗装方法を提供する。【解決手段】下塗りされた被塗装物を仕上げるために上塗りするロール塗装方法において、該上塗り工程が第１ロール１２による第１上塗り工程１と第２ロール２２による第２上塗り工程２とからなり、第２上塗り工程２において用いられる第２塗料２１の粘度が第１上塗り工程１において用いられる第１塗料１１の粘度よりも低くされたことを特徴とする鏡面仕上げ塗装方法。【選択図】図１
2006314940.tif 000002
【特許請求の範囲】
【請求項１】
下塗りされた被塗装物を仕上げるために上塗りするロール塗装方法において、該上塗り工程が第１ロールによる第１上塗り工程と第２ロールによる第２上塗り工程とからなり、第２上塗り工程において用いられる第２塗料の粘度が第１上塗り工程において用いられる第１塗料の粘度よりも低くされたことを特徴とする鏡面仕上げ塗装方法。
【請求項２】
上記第２塗料が第１塗料に表面張力除去剤を添加したものである請求項１に記載の鏡面仕上げ塗装方法。
【請求項３】
上記被塗装物が木質系床材である請求項１に記載の鏡面仕上げ塗装方法。
【発明の詳細な説明】
【技術分野】
【０００１】
本発明は、床材等の基材を塗装して鏡面に仕上げる塗装方法に関する。
【背景技術】
【０００２】
従来から床材、とくに木質系床材等を鏡面仕上げする方法については各種の技術が知られており、例えば、ロール塗装を繰り返し行う方法、フローコータによる方法、スプレー塗装により鏡面仕上げをする方法等をあげることができる。下記特許文献１には、ロール塗装により鏡面仕上げ塗装をする方法について開示されている。
【特許文献１】特開平３−２２４６６４号公報（第１〜４頁）
【発明の開示】
【発明が解決しようとする課題】
【０００３】
すなわち、上記特許文献１には、木質系床材に特定の着色塗料を塗装する工程（１）、該着色塗料を乾燥する工程（２）、該乾燥着色塗膜面に紫外線硬化型クリヤ塗料をリバースロールコーターもしくはナイフコーターで塗装する工程（３）および紫外線を照射して該クリヤ塗膜を硬化する工程を含む塗装仕上げ方法が開示されている。しかしながら、上記したように、工程が多く、しかも複雑な作業を含んでいるため作業性が悪く、必ずしも優れた塗装仕上げ方法とはいえない。本発明はこのような問題を解決して、少ない工程で、簡単に、床材、とくに木質系床材を鏡面仕上げすることのできる、鏡面仕上げ塗装方法を提供することをその課題とする。
【課題を解決するための手段】
【０００４】
上記課題を解決するために、本発明においては、つぎのような技術的手段を講じている。すなわち、本発明によれば、下塗りされた被塗装物を仕上げるために上塗りするロール塗装方法において、該上塗り工程が第１ロールによる第１上塗り工程と第２ロールによる第２上塗り工程とからなり、第２上塗り工程において用いられる第２塗料の粘度が第１上塗り工程において用いられる第１塗料の粘度よりも低くされたことを特徴とする鏡面仕上げ塗装方法が提供される。通常、第１上塗り工程において肉持ち感を付与するため高粘度の第１塗料を塗布し、第２上塗り工程において第１塗料よりも低粘度である第２塗料を塗布した後セッティングを行い、クリヤな鏡面となるように紫外線を照射して硬化させる。
【０００５】
上記第２塗料は第１塗料よりも粘度が低ければとくに限定されるものではないが、第１塗料に表面張力除去剤を添加して粘度を低下させたものが好ましく用いられる。上記表面張力除去剤としては、レベリング剤、消泡剤等が好ましく用いられる。また、被塗装物としては木質系床材が好ましく用いられる。
【発明の効果】
【０００６】
請求項１に記載の発明は上記のとおりであり、上塗り工程が第１塗料を塗布する第１上塗り工程と第２塗料を塗布する第２上塗り工程との２工程からなり、第２塗料の粘度が第１塗料の粘度よりも低くされているため、第１塗料によって肉持ち性を付与し、第２塗料によって平滑性を与えることができる。このように、既存の塗装工程に新たな設備を導入することなくフローコータによる塗装と略同等の鏡面仕上げされた優れた塗膜を形成させることができる。
【０００７】
上記第２塗料として第１塗料に表面張力除去剤を添加して粘度を低下させたものを用いているため、重ね塗りをした第１塗料と第２塗料との間に親和性があり、優れた塗膜を得ることができる。とくに、表面張力除去剤としてレベリング剤を添加することによりローピングを低減させ、セッティング時間を短くして紫外線を照射することができる。また、被塗装物としては木質系床材が好ましく適用され、木質系の多孔質の基材を公知の下塗り塗料で下塗り塗装した後、本発明の方法を適用することにより、滑らかな鏡面を有する木質系床材を得ることができる。
【発明を実施するための最良の形態】
【０００８】
以下、本発明の実施形態について図面を参照して、詳細に説明する。図１は、本発明にかかる鏡面仕上げ塗装方法を説明するための概略説明図である。図１において、被塗装物である木質系床材４は矢印の方向に塗装ラインを流れ、まず、下塗り工程３において下塗りされる。下塗り工程３では公知の下塗り塗料３１が下塗りロール３２によって木質系床材４にロールコートされる。
【０００９】
下塗りされた木質系床材４は仕上げのための上塗り工程ラインに流される。上記に説明したように、本発明にかかる上塗り工程は、第１ロール１２による第１上塗り工程１と第２ロール２２による第２上塗り工程２とからなり、第２上塗り工程２において用いられる第２塗料２１の粘度は第１上塗り工程において用いられる第１塗料１１の粘度よりも表面張力除去剤を添加することによって低くされている。
【００１０】
上記第１上塗り工程１で第１塗料１１を塗布された木質系床材４は、一連の工程で第２塗装工程２に送られ、第１塗料１１よりも低粘度とされた第２塗料２１が塗布される（ウエットオン）。このようにして仕上げのために上塗りされた木質系床材４は図示しない紫外線照射工程にて紫外線を照射される。紫外線照射後、第２塗料２１は硬化して、クリヤな、物理的強度等にすぐれた塗膜が形成され、かくして鏡面仕上げされた耐久性のある木質系床材４を得ることができる。
【実施例】
【００１１】
実施例１
図１に示す方法で公知の下塗り塗料３１を塗布された木質系床材４に、第１上塗り工程１で下記配合の第１塗料１１（高粘度、ザーン＃５：１０〜２０秒）
（株）ナトコ製  ＩＳＴ５２３クリヤ    ５０
（株）ナトコ製  ＩＳＴ５２３つやなし  ５０
（株）ナトコ製  ＩＳＴ５２０クリヤ    １０〜３０
を塗布量１．０〜１．２ｇ／尺２で塗布した。引き続き、第２上塗り工程２で表面張力除去剤としてレベリング剤を添加した下記配合の第２塗料２１（低粘度、ザーン＃５：７〜１０秒）
（株）ナトコ製  ＩＳＴ５２３クリヤ    ５０
（株）ナトコ製  ＩＳＴ５２３つやなし  ５０
（株）ナトコ製  レベリング剤Ｘ−５０−Ｐ    ０．３
を塗布量１．０〜１．２ｇ／尺２で塗布した。
【００１２】
上記のようにして上塗りされた木質系床材４は、１０〜２０秒間セッティングされ、ついで紫外線照射工程に送られた。紫外線照射後、第２塗料２１は硬化して、クリヤな、フローコート同等の鏡面を有する優れた塗膜が形成された。
【図面の簡単な説明】
【００１３】
【図１】本発明にかかる鏡面仕上げ塗装方法を説明するための概略説明図である。
【符号の説明】
【００１４】
１          第１上塗り工程
１１        第１塗料
１２        第１ロール
２          第２上塗り工程
２１        第２塗料
２２        第２ロール
３          下塗り工程
３１        下塗り塗料
３２        下塗りロール
４          木質系床材
【図１】
2006314940.tif 000003